도 9 에서 는 , 예비 조면 화 의 목적 으로 작용 전극 ( 면적 0 . 15 ㎠) 을 , + 0 . 15 V 에서 ㎠ 당 50 mC 으로 0 . 1 M NaCl 에서 실험 시설 내 ( ex - situ ) 양극 산화 처리 ( anodize ) 하 고 , 이어서 , - 0 . 15 V 로 회귀 시켰 다 . 상기 은 을 이어서 , 5 × 10 - 4 M 의 I 2 수용액 내 에 10 분 동안 침지 하 여 요오드 를 은 표면 에 흡수 시켰 다 . 이어서 , 전기 화학 전지 로 의 입장 전 에 증류수 에서 세정 함 으로써 과량 의 용액 및 비 - 흡수 의 I 2 를 제거 하 였 다 . ( 5145 Å Ar +, 100 mW , 0 . 1 M NaCl 전해질 을 통해 O 2 를 버블 링 함 으로써 산소 포화 를 유지 함 . V =- 0 . 075 V )